중합체 ( a ) 를 , 종래 의 퍼 옥시드 개시제 를 사용 하 여 압력 2500 - 3000 bar 및 최대 온도 250 - 300 ℃ 에서 시판 되 는 고압 관형 반응기 에서 제조 하 였 다 . 에틸렌 단량체 , 메틸 아크릴 레이트 ( MA ) 극성 공 단량체 및 비닐 트리 메 톡 시 실란 ( VTMS ) 공 단량체 ( 실란 기 ( 들 ) 함유 공 단량체 ) 를 종래 의 방식 으로 반응기 시스템 에 첨가 하 였 다 . CTA 를 사용 하 여 당업자 에게 잘 알려진 바 와 같이 MFR 을 조절 하 였 다 . 본 발명 의 최종 중합체 ( a ) 에 대해 목적 된 특성 균형 의 정보 를 가진 후 , 당업자 는 중합체 ( a ) 를 수득 하 는 방법 을 제어 할 수 있 다 .